(57)【要約】【課題】粒界酸化層の除去工程を省略、または粒界酸化層の除去工程における除去量を削減する【解決手段】Ｃ：０．２５〜１．２質量％、Ｃｒ：２．０〜１０．０質量％、Ｐ≦０．０３質量％、およびＳ≦０．０３質量％を含む炭素合金鋼板について、熱間圧延後の酸化スケール除去前に上記炭素合金鋼板を５７０〜７２０℃まで昇温し、５〜４０時間均熱することにより焼鈍を実施し、室温に冷却する。【選択図】図４
2019157267.tif 000002
【特許請求の範囲】
【請求項１】
Ｃ：０．２５〜１．２質量％、Ｃｒ：２．０〜１０．０質量％、Ｐ≦０．０３質量％、およびＳ≦０．０３質量％を含む炭素合金鋼板について、熱間圧延後の酸化スケール除去前に上記炭素合金鋼板を５７０〜７２０℃まで昇温し、５〜４０時間均熱することにより焼鈍を実施し、室温に冷却することを特徴とする炭素合金鋼板の製造方法。
【請求項２】
上記焼鈍は、５７０℃〜７２０℃の温度範囲で５〜４０時間均熱後に室温まで冷却するという条件下で実施されることを特徴とする請求項１に記載の炭素合金鋼板の製造方法。
【請求項３】
上記炭素合金鋼板が、Ｓｉ≦１．０重量％、Ｍｎ≦２．０質量％、Ｍｏ≦４．０質量％、Ｎｉ≦２．０質量％、Ｖ≦０．５質量％、Ｎｂ≦０．５質量％、Ｔｉ≦０．３質量％、およびＷ≦４．０質量％のうち１種以上を含むことを特徴とする請求項１または２に記載の炭素合金鋼板の製造方法。
【請求項４】
Ｃ：０．２５〜１．２質量％、Ｃｒ：２．０〜１０．０質量％、Ｐ≦０．０３質量％、およびＳ≦０．０３質量％を含む炭素合金鋼板であって、
当該炭素合金鋼板の表面に形成された粒界酸化層の深さが、８μｍ以下であることを特徴とする炭素合金鋼板。
【請求項５】
Ｓｉ≦１．０重量％、Ｍｎ≦２．０質量％、Ｍｏ≦４．０質量％、Ｎｉ≦２．０質量％、Ｖ≦０．５質量％、Ｎｂ≦０．５質量％、Ｔｉ≦０．３質量％、およびＷ≦４．０質量％のうち１種以上を含むことを特徴とする請求項４に記載の炭素合金鋼板。
【発明の詳細な説明】
【技術分野】
【０００１】
本発明は、機械構成部品や鋸、刃物、工具、および金型などの素材として使用される中・高炭素合金添加鋼の鋼板（以下、単に「炭素合金鋼板」という）、および炭素合金鋼板の製造方法に関する。本用途の炭素合金鋼板は打抜き、レーザー加工や切削などにより所望の形状に加工された後、焼入れ焼戻しなどの熱処理を施して使用される。熱処理後には非常に高強度であることが要求されるため、合金元素が添加された中・高炭素鋼が用いられる。本発明は、このような炭素合金鋼板および炭素合金鋼板の製造方法に関する。
【背景技術】
【０００２】
炭素合金鋼板は一般に硬質であり、加工性および鋼板の製造性に劣る。特に熱間圧延後の鋼板が非常に硬質になるため、そのままでは熱間圧延にて生成した表面の酸化スケールを除去する工程（酸洗、研摩やショットブラストなど）を通板することが困難な場合が多い。例えば、硬質な鋼板ではラインの張力不足、シャーの切断能力不足、ライン内での曲げによる板の破断発生などが生じる。
【０００３】
特許文献１には、０．２質量％以上のＣを含有する熱延鋼板の製造方法が開示されている。この製造方法では、熱延鋼板の保有熱を利用して組織制御することで、加工性に優れる高炭素熱延鋼板を製造する。
【０００４】
また、この製造方法では、熱間圧延の仕上圧延後に、ランアウトテーブル上で、中間温度５５０〜６５０℃に冷却し、巻取温度６００〜７００℃で巻き取る。このとき、［巻取温度］≧［中間温度＋２０℃］の条件を満たす。次に、巻取後、２０分以内に徐冷カバーに装入して、６００〜７２０℃にて１０ｈ以上滞留させる。
【先行技術文献】
【特許文献】
【０００５】
【特許文献１】特開２００１−２００３１６号公報（２００１年７月２４日公開）
【発明の概要】
【発明が解決しようとする課題】
【０００６】
しかしながら、上述の従来の熱延鋼板の製造方法では、ランアウトテーブル上にて復熱により［巻取温度］≧［中間温度＋２０℃］とする必要があり、軟質化のための冷却制御が煩雑であるという問題点がある。また、上記の熱延鋼板の製造方法では、軟質化のために、徐冷カバーおよび徐冷カバーを設置するための設備が必要であり、また、徐冷カバーに装入した状態にて１０ｈ以上設置するスペースの確保も必要となるという問題点もある。
【０００７】
また、従来の技術では、鋼板が硬質のため、鋼板の酸化層を除去せずに焼鈍工程を実施する必要がある。その結果、焼鈍工程において炭素合金鋼板の表面に粒界酸化層が形成される。そのため、研磨、切削などにより機械的に粒界酸化層を除去する必要があった。
【０００８】
本発明の一態様は、以上の問題点に鑑みて為されたものであり、一定量の厚さの粒界酸化層は、機械的性質に影響を及ぼさない知見、および焼鈍後の鋼板を通板するために、鋼板の軟質化の知見から、粒界酸化層の除去工程を省略、または粒界酸化層の除去工程における除去量を削減することができる炭素合金鋼板の製造方法を実現することを目的とする。
【課題を解決するための手段】
【０００９】
上記の課題を解決するために、本発明の一態様に係る炭素合金鋼板の製造方法は、Ｃ：０．２５〜１．２質量％、Ｓｉ≦１．０重量％、Ｍｎ≦２．０質量％、Ｃｒ：２．０〜１０．０質量％、Ｐ≦０．０３質量％、およびＳ≦０．０３質量％を含む炭素合金鋼板について、熱間圧延後の酸化スケール除去前に焼鈍を実施する方法である。
【発明の効果】
【００１０】
Ｃ：０．２５〜１．２質量％、Ｓｉ≦１．０重量％、Ｍｎ≦２．０質量％、Ｃｒ：２．０〜１０．０質量％、Ｐ≦０．０３質量％、およびＳ≦０．０３質量％を含む炭素合金鋼板は、比較的硬質である。また、上記方法では、炭素合金鋼板の軟質化は、熱間圧延後の酸化スケール除去前に一定温度域の温度にて焼鈍を行うだけで良いので、軟質化のための冷却制御が簡単である。
【図面の簡単な説明】
【００１１】
【図１】本発明の実施形態に係る炭素合金鋼板の製造方法の流れを示すフローチャートである。
【図２】本発明の実施例に係る炭素合金鋼板の化学成分を示す図である。
【図３】炭素合金鋼板の表層の粒界酸化層および脱炭層の例を示す図である。
【図４】本発明の実施例に係る炭素合金鋼板および比較例の炭素合金鋼板の熱延条件や焼鈍条件などを示す図である。
【図５】本発明の実施例に係る炭素合金鋼板における、熱延温度と、鋼板の硬さおよび粒界酸化層の深さとの関係を示す図である。
【図６】本発明の実施例に係る炭素合金鋼板における厚さ方向の断面を示す図である。
【発明を実施するための形態】
【００１２】
〔化学成分〕
本発明の一態様に係る炭素合金鋼板は、Ｃ：０．２５〜１．２質量％、Ｓｉ≦１．０重量％、Ｍｎ≦２．０質量％、Ｃｒ：２．０〜１０．０質量％、Ｐ≦０．０３質量％、Ｓ≦０．０３質量％、Ｍｏ≦４．０質量％、Ｎｉ≦２．０質量％、Ｖ≦０．５質量％、Ｎｂ≦０．５質量％、Ｔｉ≦０．３％、Ｗ≦４．０質量％を含有し、残部がＦｅおよび不可避的不純物からなる。以下、炭素合金鋼板に含まれる各元素の含有量の意義について説明する。なお、本発明の一態様の炭素合金鋼板は、Ｃ：０．２５〜１．２質量％、Ｃｒ：２．０〜１０．０質量％、Ｐ≦０．０３質量％、およびＳ≦０．０３質量％を含んでいればよい。
【００１３】
Ｃが０．２５質量％以上、１．２質量％以下の鋼板は、機械構成部品や鋸、刃物、工具などに使用される中・高炭素鋼板となる。Ｃが０．２５質量％未満の鋼板では、合金元素が添加されても熱延材の強度が比較的低く、製造性が問題になることは少ないため本実施形態の対象外とした。Ｃが１．２重量％を超えると、炭化物の体積分率が高くなり、焼鈍を施しても十分に軟質化しない。
【００１４】
Ｃｒは、焼入れ性および焼戻し軟化抵抗を向上させる効果を有し、強度や耐摩耗性を向上させる効果を持つ。鋸、刃物、工具などで必要な特性を付与するためには２．０質量％以上の添加が必要である。しかしながら、Ｃｒを多量に添加すると炭化物の球状化を遅らせ、焼鈍により熱延材が軟質化しないため、上限は１０．０質量％である。
【００１５】
Ｐ、Ｓは、それぞれ靭性に悪影響を与えるため、含有量は少ないほうが望ましいが、材質上弊害のないＰおよびＳのそれぞれの添加量の水準は概ね０．０３質量％以下である。
【００１６】
〔化学成分（選択元素）〕
次に、本発明の一態様に係る炭素合金鋼板は、選択元素として、Ｓｉ≦１．０重量％、Ｍｎ≦２．０質量％、Ｍｏ≦４．０質量％、Ｎｉ≦２．０質量％、Ｖ≦０．５質量％、Ｎｂ≦０．５質量％、Ｔｉ≦０．３質量％、およびＷ≦４．０質量％のうち１種以上を含んでも良い。以下、炭素合金鋼板に含まれる各選択元素の含有量の意義について説明する。
【００１７】
Ｓｉには、脱酸効果がある。Ｓｉの添加量が多いと固溶強化により地鉄を硬化させるため焼鈍により熱延材が軟質化しない。焼鈍により熱延材を軟質化させるためのＳｉの添加量の限界は１．０質量％程度である。
【００１８】
Ｍｎには、焼入れ性を向上させる効果あるが、２．０質量％を越えて添加すると焼鈍による炭化物の球状化を遅らせるとともに、固溶強化により地鉄を硬化させるため、焼鈍により熱延材が軟質化しない。
【００１９】
Ｍｏは、必要に応じて添加する。Ｍｏは、焼入れ性を向上させる効果を有し、Ｎｉとの複合添加で鋼板の強靭性を高める効果を有する。また、Ｍｏは、特殊炭化物を形成することによって、強度および耐摩耗性を向上させる効果を持つ。上記の効果を発揮するためＭｏは４．０質量％まで添加可能である。
【００２０】
Ｎｉは、靭性を向上させる効果があり、Ｍｎと同様に焼入れ性を向上させるが、２．０質量％以上の添加はコストの割に靭性向上の効果が薄い。
【００２１】
Ｖ、Ｎｂは、それぞれ焼入れ時のオーステナイト結晶粒径の微細化に効果を有する。旧γ結晶粒径微細化に対する効果を発揮するためにはＶ、Ｎｂのそれぞれの添加量は０．５質量％で十分である。
【００２２】
Ｔｉは、焼入れ時のオーステナイト結晶粒径の微細化に効果を有する。旧γ結晶粒径微細化に対する効果を発揮するためにはＴｉ添加量は０．３％で十分である。
【００２３】
Ｗは、特殊炭化物を形成することによって、強度および耐摩耗性を向上させる効果を持つ。Ｗを過剰に添加すると焼鈍を施しても熱延材が軟質化しないため、Ｗの添加量は４．０質量％以下であることが好ましい。
【００２４】
〔熱間圧延（熱延）条件〕
本発明の一態様に係る炭素合金鋼板の熱延条件は、スラブ加熱温度が、１２００℃〜１３５０℃であり、仕上圧延温度が、８００℃〜９５０℃であり、巻取温度が、５００℃〜７００℃である。
【００２５】
スラブを溶体化するためには、スラブ加熱温度：１２００℃以上が必要である。スラブ加熱温度を１３５０℃以上の高温にしても材質に及ぼす影響は無いが、酸化スケールによる鉄のロスや高温に加熱するための燃料費などコストアップに繋がる。
【００２６】
仕上圧延温度が８００℃を下回ると、変形抵抗が高くなり、熱間圧延における通板性が劣化する。仕上圧延温度が９５０℃を上回ると、表層の酸化スケールが厚くなり、表面疵の発生の懸念が高くなる。
【００２７】
巻取温度が５００℃を下回ると、熱延ＴＯＰ部において、硬質なマルテンサイト組織が生成する懸念が高まる。熱延ＴＯＰ部にてマルテンサイト組織が生成すると巻取り時にマンドレルに噛み込んだ際に割れる危険性がある。また、巻取温度が７００℃を超えると、冷却に時間を要すため、生産性を阻害する要因になる。
【００２８】
なお、熱延ＴＯＰ部とは熱延工程にて製造される鋼板の長手方向の位置を示す用語である。一つの熱延コイルの中で、最初に圧延された部分を「熱延ＴＯＰ部」、最後に圧延された部分を「熱延ＥＮＤ部」という。熱延ＴＯＰ部は巻取り時にマンドレル（鋼板を巻取る心金）に接触するため、急冷されやすい。このため、巻取り温度が低いと、さらに低温に急冷される熱延ＴＯＰ部ではマルテンサイトを生成する懸念が高まる。
【００２９】
〔焼鈍条件〕
また、本発明の一態様に係る炭素合金鋼板の製造方法では、上記熱間圧延を行った後、酸化スケール除去前に焼鈍を実施する。本発明の一態様に係る炭素合金鋼板の製造方法は、図１に示す各工程を含む。まず、炭素合金鋼板の製造方法を開始し、ステップＳ（以下、「ステップ」は省略する）１０１に進む。Ｓ１０１では、熱間圧延を行い、Ｓ１０２に進む。Ｓ１０２では、焼鈍を行い、Ｓ１０３に進む。Ｓ１０３では、酸化スケールの除去を行い、Ｓ１０４に進む。Ｓ１０４では、次工程に移行し、終了となる。上記Ｓ１０２の焼鈍は、５７０℃〜７２０℃の温度範囲で５〜４０時間均熱後に室温まで冷却するという条件下で実施される。
【００３０】
Ｃ：０．２５〜１．２質量％、Ｃｒ：２．０〜１０．０質量％、Ｐ≦０．０３質量％、およびＳ≦０．０３質量％を少なくとも含む炭素合金鋼鋼板は、比較的硬質である。なぜなら、中・高炭素鋼に合金元素が添加されると、熱延材の金属組織は微細パーライトもしくはベイナイト組織が主体となり、強度（硬さ）が高くなるからである。
【００３１】
また、炭素合金鋼板の軟質化は、熱間圧延後の酸化スケール除去前に焼鈍を行うだけで良いので、軟質化のための冷却制御が簡単である。以上により、軟質化のための冷却制御を簡単にし、硬質な鋼板を軟質化し、次工程の通板性を確保することができる。
【００３２】
なお、従来の方法(熱間圧延後にスケール除去を行う方法)では熱延鋼板が比較的軟質な低合金鋼は製造可能であるが、本実施形態の方法が対象としている鋼板は合金量が多く、熱延鋼板が非常に硬質であり、熱延後にそのままスケール除去工程の通板ができないという問題がある。本実施形態の方法は、このような問題を解決するものである。
【００３３】
本実施形態では、５７０℃〜７２０℃の温度範囲で５〜４０時間均熱する焼鈍を施す。５７０℃よりも低温では、炭化物の球状化・粗大化が進まず、軟質化しない。一方、７２０℃よりも高温の場合、焼鈍により軟質化するが、鋼板表面に酸化スケールが存在する状態にて、高温に保持されるため、酸化スケール中の酸素に起因して鋼板表層の脱炭や粒界酸化が顕著になる。このため、鋼板表層の脱炭や粒界酸化を適度に抑えつつ、次工程の通板が可能な程度に軟質化するには、５７０℃〜７２０℃の温度範囲での焼鈍が適正である。
【００３４】
また、均熱時間が５時間より短いと、炭化物の球状化・粗大化が進まず、軟質化しない。一方、４０時間を超えて均熱しても、軟質化の効果は飽和する。
【００３５】
必要に応じて焼鈍および冷間圧延を施して、各種用途の素材として必要な板厚や材質に調整される。すなわち、所望の板厚に調整するため、冷間圧延を施しても良い。冷間圧延の加工硬化により所望の板厚になる前に冷間圧延が困難になった場合は、適宜焼鈍を施して、軟質化後に冷間圧延を追加しても良い。以上のような焼鈍および冷間圧延は複数回施しても良い。
【００３６】
熱延板に施した焼鈍は、主に酸化したスケールを除去するための酸洗工程の通板、および酸洗後に冷間圧延を施すことを目的としたものである。なお、鋼板製品として、更なる軟質化が必要な場合、酸化スケール除去後、もしくは冷間圧延後に焼鈍を施すことができる。
【００３７】
次に、焼鈍温度を５７０℃〜７２０℃の温度範囲とし、均熱時間を５〜４０時間とする。
【００３８】
ここで、焼鈍温度を５７０℃〜７２０℃の温度範囲とすることにより、鋼板表層に形成れる粒界酸化層の深さを８μｍ以下にすることができる。粒界酸化層の深さが８μｍ以下である鋼板は、粒界酸化層を除去した鋼板と同等の引張強さまたは衝撃値を備えた鋼板となる。また、粒界酸化層の深さが８μｍ以上であっても、粒界酸化層の深さを８μｍ以下となるよう研削すればよいため、粒界酸化層の除去工程における除去量を削減することができる。
【００３９】
〔実施例〕
図２は、本発明の実施例において用いた鋼板の化学組成を示す図である。なお、図２に示す数値は、質量％を示している。図３は、炭素合金鋼板１０における粒界酸化層１およびフェライト脱酸層２の形成状態の一例を示す図である。
【００４０】
図２に示す化学成分の供試鋼をスラブ加熱温度：１３００℃で連続鋳造にて鋳片とし、粗圧延後、熱延仕上温度：８００〜９５０℃で仕上圧延を終了した後、巻取温度：５００〜７００℃で巻き取りを行った。このときの熱延材の板厚は、約３．５ｍｍである。
【００４１】
次に、得られた熱延板について、鋼板表面の酸化スケールを除去せずに焼鈍を施した。焼鈍の際には、均熱温度を５４０〜７８０℃、均熱時間を３〜６０ｈの間で変化させた。各鋼板の製造に関する条件および下記の試験の結果を図４に示す。
【００４２】
（調査方法）
熱延後の鋼板（熱延板）について、ビッカース硬さ（ＨＶ）の測定および曲げ性試験を行った。また、焼鈍後の鋼板（焼鈍板）について、ビッカース硬さ（ＨＶ）および表層の粒界酸化層の深さ（換言すれば、粒界酸化層の厚さ）を測定した。熱延材の板厚断面における曲げ性は、Ｒ５０ｍｍの繰り返し３点曲げを行い、１０往復後に破断した場合を○、破断しなかった場合を×とした。また、焼鈍後の熱延材の硬さは４００ＨＶ以下の場合を○、４００ＨＶより大きい場合を×とした。また、粒界酸化層の深さが８μｍ以下の場合を○、８μｍより深い場合を×とした。
【００４３】
図４に示すように、Ｎｏ．１３、１６、および２４の鋼板は、鋼種に関わらず焼鈍温度（均熱温度）が高いため、軟質化はしているが、表層の粒界酸化層の深さが大きくなった。一方、Ｎｏ．５の鋼板は、焼鈍温度が低いため、表層の粒界酸化層の深さが小さくなったが、軟質化しなかった。
【００４４】
Ｎｏ．１の鋼板は、焼鈍時間が短時間であるため、表層の粒界酸化層の深さが小さくなったが、軟質化しなかった。一方、Ｎｏ．１０の鋼板は、焼鈍時間（均熱時間）が長時間であるため、軟質化はしているが、表層の粒界酸化層の深さが大きくなった。
【００４５】
鋼種Ｆを使用した鋼板（Ｎｏ．１７および１８）は、Ｃｒを多く含むため、表層の粒界酸化層の深さが小さくなったが、鋼板が軟質化しなかった。
【００４６】
鋼種Ｇを使用した鋼板（Ｎｏ．２０および２１）は、Ｓｉを多く含むため、表層の粒界酸化層の深さが小さくなったが、鋼板が軟質化しなかった。
【００４７】
鋼種Ｈを使用した鋼板（Ｎｏ．２１）は、鋼板に含まれるＣが少ないため、曲げ性試験において破断しなかった。
【００４８】
鋼種Ｉを使用した鋼板（Ｎｏ．２３および２４）は、Ｃを多く含むため、表層の粒界酸化層の深さが小さくなったが、鋼板が軟質化しなかった。
【００４９】
図４に示すように、本発明の発明例（備考欄参照）の鋼板では、粒界酸化層の深さが８μｍ以下であり、４００ＨＶ未満に軟質化したことが分かる。なお、本発明の発明例としての鋼板は、引張強さおよび衝撃耐性が良好であった。
【００５０】
また、焼鈍温度と、鋼板の硬さまたは粒界酸化層の深さと、の関係を図５に示し、当該鋼板の断面の様子を図６に示す。
【００５１】
図５に示す鋼板は、以下の方法により調製した。
まず図２の鋼種Ｂを溶製、および鍛造した後、切断することによって厚さ３０ｍｍ、幅１５０ｍｍ、および長さ５０ｍｍの鋼塊を得た。次に鋼塊を１３００℃に加熱した後、熱延仕上温度８５０℃で３０分間仕上圧延を行い厚さが４．５ｍｍの鋼板を得た。そして、熱延鋼板を８５０℃から５５０℃まで急冷した後、５５０℃から常温まで徐冷し、厚さが３．５ｍｍの鋼板となるよう研磨した。
【００５２】
その後、得られた鋼板を８５０℃にて３０分間大気酸化させた後、５５０℃で１分間保持した後、徐冷した。そして、得られた鋼板に対して、５７０℃、６２０℃、６７０℃、または７８０℃にて１３時間均熱することにより焼鈍を行った。
【００５３】
６２０℃および６７０℃にて１３時間均熱した鋼板では、どちらの鋼板もビッカース硬さが４００ＨＶ以下であり、粒界酸化層の深さも８μｍ以下であった。これによりスケール除去工程にて通板が容易、かつ、粒界酸化層の除去工程における除去量を削減することができる鋼板が得られた。
【００５４】
また、鋼板を均熱する温度が５７０℃では、粒界酸化層は発生しなかったが、ビッカース硬さが５００ＨＶと硬く、スケール除去工程にて通板できない鋼板となった。一方、鋼板を均熱する温度が７８０℃では、ビッカース硬さが４００ＨＶ以下であったが、粒界酸化層の深さが約１３μｍ程度と粒界酸化層の厚さが厚い鋼板となった。
【００５５】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００５６】
１  粒界酸化層
２  フェライト脱酸層
１０  炭素合金鋼板
【図１】
2019157267.tif 000003
【図２】
2019157267.tif 000004
【図３】
2019157267.tif 000005
【図４】
2019157267.tif 000006
【図５】
2019157267.tif 000007
【図６】
2019157267.tif 000008